(57)【要約】【課題】強度として０．２％耐力（σ0.2）で６２０ＭＰａ以上、−６０℃でのＶシャルピー衝撃値ｖＥ-６0が５０Ｊ以上を確保できるような溶接金属が実現でき、高張力鋼の溶接材料として最適なガスシールドアーク溶接用フラックス入りワイヤを提供する。【解決手段】本発明のガスシールドアーク溶接用フラックス入りワイヤは、ワイヤ全質量に対する質量％で、Ｃ：０．０２〜０．１５％、Ｓｉ：０．３〜１．４％、Ｍｎ：１．２〜３．５％、Ｎｉ：０．２〜３．４％、Ｃｒ：０．０２〜２．０％、Ｔｉ：２．０〜６．０％、Ｍｏ：０．１〜２．２％およびＭｇ：０．０１〜１．０％を夫々含有すると共に、フラックス中のＴｉＯ2含有量［ＴｉＯ2］とＭｇＯ含有量［ＭｇＯ］が下記（１）式の関係を満足するものである。  ［ＴｉＯ2］／［ＭｇＯ］≧４．７      …（１）  但し、［ＴｉＯ2］および［ＭｇＯ］は、フラックス中に含まれるＴｉＯ2およびＭｇＯの含有量（ワイヤ全質量に対する質量％）【選択図】なし【特許請求の範囲】
【請求項１】
鋼製外皮の中にＴｉＯ2系フラックスを主体とするフラックスを充填してなるガスシールドアーク溶接用フラックス入りワイヤにおいて、ワイヤ全質量に対する質量％で、Ｃ：０．０２〜０．１５％、Ｓｉ：０．３〜１．４％、Ｍｎ：１．２〜３．５％、Ｎｉ：０．２〜３．４％、Ｃｒ：０．０２〜２．０％、Ｔｉ：２．０〜６．０％、Ｍｏ：０．１〜２．２％およびＭｇ：０．０１〜１．０％を夫々含有すると共に、フラックス中のＴｉＯ2含有量［ＴｉＯ2］とＭｇＯ含有量［ＭｇＯ］が下記（１）式の関係を満足するものであることを特徴とするガスシールドアーク溶接用フラックス入りワイヤ。
［ＴｉＯ2］／［ＭｇＯ］≧４．７      …（１）
但し、［ＴｉＯ2］および［ＭｇＯ］は、フラックス中に含まれるＴｉＯ2およびＭｇＯの含有量（ワイヤ全質量に対する質量％）
【請求項２】
前記ＴｉＯ2含有量［ＴｉＯ2］が４．５〜６．１％であり、ＭｇＯ含有量［ＭｇＯ］が０．２〜１．５％である請求項１に記載のガスシールドアーク溶接用フラックス入りワイヤ。
【請求項３】
フラックスの充填率が１０〜３０％である請求項１または２に記載のガスシールドアーク溶接用フラックス入りワイヤ。
【発明の詳細な説明】
【技術分野】
【０００１】
本発明は、鋼製外皮の中にＴｉＯ2を主体とするＴｉＯ2系（チタニア系）フラックスを充填してなるガスシールドアーク溶接用フラックス入りワイヤに関するものであり、特に溶接作業性が良好であると共に、良好な靭性を発揮する溶接金属を得ることができ、高張力鋼の溶接に最適なガスシールドアーク溶接用フラックス入りワイヤに関するものである。
【背景技術】
【０００２】
船舶や海洋構造物などは、高張力鋼を溶接することによって構築されるが、こうした構造物を構築するには、高強度でしかも良好な靭性（特に低温靭性）を発揮する溶接材料の実現が望まれている。
【０００３】
被覆アーク溶接やサブマージアーク溶接の分野では、低温靭性に優れた溶接材料が開発されているが、作業能率や溶接姿勢の点で問題がある。
【０００４】
一方、フラックス入りワイヤを用いたガスシールドアーク溶接は、ビード外観が良好であることや優れた溶接作業性が得られることが知られている。こうしたガスシールドアーク溶接で用いられるフラックス入りワイヤに関しては、チタニア（ＴｉＯ2）を主成分とするフラックスを鋼製外皮中に充填したチタニア系フラックス入りワイヤが広く使用されている。
【０００５】
しかしながら、チタニア系フラックスを充填したフラックス入りワイヤを用いてガスシールドアーク溶接を実施した場合には、溶接金属中の酸素濃度が５００〜６００ｐｐｍ程度と高くなりやすく、溶接金属の低温靭性が低下しやすいという問題がある。
【０００６】
こうしたことから、フラックス入りワイヤに関して、これまでにも溶接金属の機械的特性（特に、低温靭性）と溶接作業性の両立を目指して様々な溶接材料の開発が行われている。
【０００７】
こうした技術として、例えば特許文献１には、ＴｉＯ2，ＭｇＯ，ＭｎＯを主成分とし、ＴｉＯ2／ＭｇＯが１．７以上であるチタニア系フラックスを用いると共に、Ｃｏ，Ｃｒ，Ｃ，Ｍｎ，Ｎｉ，Ｍｏ等の合金成分を適切な範囲に調整することによって、良好な溶接作業性と機械的特性（引張強度ＴＳ：約７９０ＭＰａ以上、−３０℃でのＶシャルピー衝撃値ｖＥ-30が約１００Ｊ以上）を確保できることが提案されている。
【０００８】
また特許文献２には、ガスシールドアーク溶接用フラックス入りワイヤにおいて、ＴｉＯ2，ＭｇＯ，金属フッ化物および合金成分（Ｓｉ，Ｍｎ，Ｍｇ，Ｎｉ，Ｃｕ，Ｍｏ等）の適正範囲を規定し、良好な溶接作業性と機械的特性（引張強度ＴＳ：約８３０ＭＰａ以上、−４０℃でのＶシャルピー衝撃値ｖＥ-40が約１０８Ｊ以上）を確保できることが提案されている。
【０００９】
更に、特許文献３には、塩基性フラックス入りワイヤにおいて、スラグをＴｉＯ2−ＣａＦ2系とし、Ｍｇ，Ｓｉ，Ｍｎその他の金属の酸化物を添加することによって、溶接作業性と機械的特性でＫＳ（韓国国家規格）およびＡＷＳ（米国溶接協会）の規格を満足し得ることが示されている。
【００１０】
一方、特許文献４には、引張強度ＴＳが４９０ＭＰａ級の鋼材を溶接する際に用いるチタニア系フラックス入りワイヤとして、フラックス中にＳｉＯ2やＡｌ2Ｏ3を添加することによって、溶接部（溶接金属）の残留応力を低減し、疲労強度を向上させ得ることが示されている。
【００１１】
また特許文献５には、ガスシールドアーク溶接に適用するチタニア系フラックス入りワイヤにおいて、ＴｉＯ2と共に、ＭｇＯとＦｅＯのうちの１種以上、およびＳｉＯ2、ＭｎＯを併用してフラックス中に添加することによって、溶接作業性と機械的特性（抗張力：約５８０ＭＰａ以上、０℃でのＶシャルピー衝撃値ｖＥ0が約１５０Ｊ以上）のいずれも良好な溶接金属が得られることが示されている。
【特許文献１】特開平３−４７６９５号公報
【特許文献２】特開平３−２９４０９３号公報
【特許文献３】特開２００３−１５４４８７号公報
【特許文献４】特開２００２−３０７１８９号公報
【特許文献５】特開平７−３１４１８２号公報
【発明の開示】
【発明が解決しようとする課題】
【００１２】
上記各種技術の開発によって、溶接金属の靭性が比較的良好な溶接構造物が得られたのであるが、溶接構造物には更に高強度および高靭性の溶接金属が得られるようなフラックス入りワイヤが望まれているのが実情である。即ち、溶接母材（被溶接材）として用いられる高張力鋼との強度バランス上、強度として０．２％耐力（σ0.2）で６２０ＭＰａ以上、−６０℃の低温でのＶシャルピー衝撃値ｖＥ-60が５０Ｊ以上を確保できるような溶接金属の実現が望まれている。しかしながら、これまで提案されている技術では、そのような高強度・高靭性の溶接金属が得られるようなガスシールドアーク溶接用フラックス入りワイヤが実現できていないのが実情である。
【００１３】
本発明は上記の様な事情に着目してなされたものであって、その目的は、強度として０．２％耐力（σ0.2）で６２０ＭＰａ以上、−６０℃でのＶシャルピー衝撃値ｖＥ-６0が５０Ｊ以上を確保できるような溶接金属が実現でき、高張力鋼の溶接材料として最適なガスシールドアーク溶接用フラックス入りワイヤを提供することにある。
【課題を解決するための手段】
【００１４】
上記目的を達成することのできた、本発明に係るガスシールドアーク溶接用フラックス入りワイヤとは、鋼製外皮の中にＴｉＯ2系フラックスを主体とするフラックスを充填してなるガスシールドアーク溶接用フラックス入りワイヤにおいて、ワイヤ全質量に対する質量％で、Ｃ：０．０２〜０．１５％、Ｓｉ：０．３〜１．４％、Ｍｎ：１．２〜３．５％、Ｎｉ：０．２〜３．４％、Ｃｒ：０．０２〜２．０％、Ｔｉ：２．０〜６．０％、Ｍｏ：０．１〜２．２％およびＭｇ：０．０１〜１．０％を夫々含有すると共に、フラックス中のＴｉＯ2含有量［ＴｉＯ2］とＭｇＯ含有量［ＭｇＯ］が下記（１）式の関係を満足するものである点に要旨を有するものである。
［ＴｉＯ2］／［ＭｇＯ］≧４．７      …（１）
但し、［ＴｉＯ2］および［ＭｇＯ］は、フラックス中に含まれるＴｉＯ2およびＭｇＯの含有量（ワイヤ全質量に対する質量％）
【００１５】
本発明のガスシールドアーク溶接用フラックス入りワイヤにおいては、前記ＴｉＯ2含有量［ＴｉＯ2］が４．５〜６．１％であり、ＭｇＯ含有量［ＭｇＯ］が０．２〜１．５％であることが好ましい。またフラックスの充填率は、１０〜３０％程度が適切である。
【発明の効果】
【００１６】
本発明のフラックス入りワイヤでは、フラックス入りワイヤの全体としての化学成分組成を適切に調整すると共に、フラックス中のＴｉＯ2とＭｇＯの比を適正な範囲内とすることによって、溶着金属に移行する酸素濃度を低減して溶着金属中の介在物（酸化物）を低減することができ、その結果として、良好な特性を有する溶着金属を主構成部分とする溶接金属の靭性を著しく改善できた。
【発明を実施するための最良の形態】
【００１７】
本発明者らは、前記課題を解決するために鋭意研究を重ねた。その結果、フラックス入りワイヤの全体としての化学成分組成を適切に調整すると共に、フラックスへ所定量のＭｇＯを添加することによって、ＴｉＯ2の酸素に対する活量を低下させることができることを見出した。これによってワイヤ全体としてのＴｉ含有量を増加させても、最終的に溶着金属に移行する酸素濃度を低減することができて溶着金属中の介在物（酸化物）を低減することができ、その結果として良好な特性の溶着金属を主構成部分とする溶接金属の靭性を著しく改善できることを見出し、本発明を完成した。
【００１８】
本発明に係るガスシールドアーク溶接用フラックス入りワイヤにおいては、Ｃ，Ｓｉ，Ｍｎ，Ｎｉ，Ｃｒ，ＴｉおよびＭｇの基本成分の含有量（ワイヤ全質量に対する質量％）を適切に規定することも重要な要件であるが、これらの成分の含有量の範囲限定理由は下記の通りである。尚、これらの成分は、ワイヤ全体としての含有量が溶着金属の特性に影響を与えるものであり、同一の成分はその形態（金属もしくは酸化物）を問わずその合計量を意味する。例えば、ＴｉやＭｇについては、酸化物の形態としても含有するものであるが、下記含有量は酸化物を形成する金属元素量をも含めた値である。
【００１９】
［Ｃ：０．０２〜０．１５％］
Ｃは、溶接金属（上記溶着金属と母材の一部が融合して「溶接金属」を形成する）の強度を確保する上で重要な元素である。０．２％耐力（σ0.2）で６２０ＭＰａ以上を確保するためには、Ｃ含有量は０．０２％以上とする必要がある。しかしながら、Ｃ含有量が過剰となると、強度過多となって低温割れ感受性が高くなるので、０．１５％以下とすべきである。尚、Ｃ含有量の好ましい下限は０．０４％であり、好ましい上限は０．０８％である。
【００２０】
［Ｓｉ：０．３〜１．４％］
Ｓｉは、脱酸剤として機能し、溶接金属の強度確保と酸素低減に有効な元素である。こうした効果を発揮させるためには、Ｓｉ含有量は０．３％以上とする必要がある。しかしながら、Ｓｉ含有量が過剰になって１．４％を超えると、溶着金属の粘性が高くなって溶接作業性が低下することになる。尚、Ｓｉ含有量の好ましい下限は０．４％であり、好ましい上限は０．９％である。
【００２１】
［Ｍｎ：１．２〜３．５％］
Ｍｎは、溶接金属の強度確保と酸素低減に有効な元素である。Ｍｎ含有量が１．２％未満では、脱酸不足となって溶接金属の強度・靭性が確保できなくなる。一方、Ｍｎ含有量が３．５％を超えて過剰になると、強度が高くなって低温割れ感受性が高くなる。尚、Ｍｎ含有量の好ましい下限は１．７％であり、好ましい上限は２．９％である。
【００２２】
［Ｎｉ：０．２〜３．４％］
Ｎｉは、溶接金属の強度と靭性を確保する上で重要な元素である。Ｎｉ含有量が０．２％未満では、十分な靭性改善効果が発揮されず、３．４％を超える高温割れ感受性が高くなる。尚、Ｎｉ含有量の好ましい下限は１．７％であり、好ましい上限は２．４％である。
【００２３】
［Ｃｒ：０．０２〜２．０％］
Ｃｒは、安定的に溶接金属の強度を確保する上で有用な元素である。Ｃｒ含有量が０．０２％未満では、十分な強度を確保することができず、２．０％を超えると強度が高くなり過ぎて靭性が劣化することになる。尚、Ｃｒ含有量の好ましい下限は０．１％であり、好ましい上限は０．５％である。
【００２４】
［Ｔｉ：２．０〜６．０％］
Ｔｉは、脱酸効果を有する元素であり、また結晶粒の微細化に有効な元素である。これらの効果を発揮させるためには、Ｔｉ含有量は２．０％以上とする必要がある。しかしながら、Ｔｉ含有量が過剰になると強度が高くなり過ぎると共に、スラグ発生量が多くなって溶接作業性が低下することになる。尚、Ｔｉ含有量の好ましい下限は３．３％であり、好ましい上限は４．０％である。
【００２５】
［Ｍｏ：０．１〜２．２％］
Ｍｏは、溶接金属の強度を確保する上で重要な元素である。Ｍｏ含有量が０．１％未満では、十分な強度を確保することができず、２．２％を超えると著しく硬化して靭性が却って低下することになる。尚、Ｍｏ含有量の好ましい下限は０．２％であり、好ましい上限は１．０％である。
【００２６】
［Ｍｇ：０．０１〜１．０％］
Ｍｇには脱酸効果があり、Ｍｇ含有量が０．０１％未満では、脱酸効果が不足して溶接金属の靭性が低下することになる。しかしながら、Ｍｇ含有量が過剰になって１．０％を超えると溶接時のヒューム量が増加して溶接作業性が低下することになる。尚、Ｍｇ含有量の好ましい下限は０．１％であり、好ましい上限は０．８％である。
【００２７】
本発明のフラックス入りワイヤでは、フラックス中のＴｉＯ2含有量［ＴｉＯ2］とＭｇＯ含有量［ＭｇＯ］が下記（１）式の関係を満足することも重要である。こうした関係を規定した理由は下記の通りである。
ＴｉＯ2／ＭｇＯ≧４．７      …（１）
但し、［ＴｉＯ2］および［ＭｇＯ］は、フラックス中に含まれるＴｉＯ2およびＭｇＯの含有量（ワイヤ全質量に対する質量％）
【００２８】
本発明のフラックス入りワイヤでは、フラックスへＭｇＯを添加することによって、フラックス中のＴｉＯ2活量を低下させ、これによって溶着金属中の酸素濃度を低下させることができるものである。こうした現象を進行させることによって、溶着金属中の介在物（酸化物系介在物）を低減させ、特に低温靭性の良好な（具体的には、−６０℃でのＶシャルピー衝撃値ｖＥ-60が５０Ｊ以上）の溶接金属が実現できることになる。
【００２９】
上記した作用（酸素濃度低減効果）は、ＭｇＯ含有量が多いほど有効に発揮されるが、溶接作業性の観点からすれば、酸素低減効果に相反して悪化することになる。少なくとも溶接作業性を確保するという観点からして、本発明ではＴｉＯ2／ＭｇＯを４．７以上とする必要がある。しかしながら、ＴｉＯ2に対するＭｇＯ含有量の割合が少なくなると、溶接作業性は良好であるが、酸素低減効果が却って低下して溶接金属の靭性が劣化するので、ＴｉＯ2／ＭｇＯは１６．９となる程度までとすること好ましい。またＴｉＯ2／ＭｇＯの好ましい下限は８．０程度である。
【００３０】
本発明のフラックッス入りワイヤにおけるフラックス成分は、少なくともＴｉＯ2を主成分として含むものであるが、このＴｉＯ2の含有量（［ＴｉＯ2］）も適切な範囲にすることが好ましい。即ち、ＴｉＯ2含有量（［ＴｉＯ2］）が少なくなれば、ＴｉＯ2系フラックス入りワイヤとしての作用（主に溶接作業性）が発揮されにくくなり、逆にその量が多くなると、溶着金属中（結果的に溶接金属中）の酸素濃度が高くなる傾向を示す。こうした観点からして、ＴｉＯ2含有量（［ＴｉＯ2］）は、４．５〜６．１％程度（ワイヤ全体に対する割合）にすることが好ましい。尚、ＭｇＯの好ましい含有量については、ＴｉＯ2の添加量の適切な範囲内で且つ上記［ＴｉＯ2］／［ＭｇＯ］が規定する範囲内になるように調整することになるが、０．２〜１．５％程度が好ましい。
【００３１】
本発明のフラックッス入りワイヤでは、上記各元素が上記規定範囲内にあり、且つ［ＴｉＯ2］／［ＭｇＯ］が上記の範囲内に設定されていれば、その目的を発生することができるのであるが、フラックス成分としてはＴｉＯ2およびＭｇＯ以外に他の酸化物（例えば、Ａｌ2Ｏ3,ＳｉＯ2，ＺｒＯ2等の造滓剤やアーク安定剤）も含み得るものである。
【００３２】
上記各成分からなるフラックスは、鋼製外皮内に充填されてフラックス入りワイヤが構成されるのであるが、フラックスの充填率（以下、「フラックス充填率」と呼ぶ）も適切な範囲にすることが好ましい。フラックス充填率は１０〜３０％程度が適切である。フラックス充填率が１０％未満では、必要な合金元素の添加がフラックスのみから添加することが困難になり、それら元素を外皮から添加することは原材料のコストアップとなり、また合金元素の添加による外皮強度の増加で伸線性の劣化を招くことになる。またフラックス充填率が３０％を超えると、外皮が薄くなり、断線しやすくなって伸線性の劣化を招くことになる。フラックス充填率の好ましい下限は１２％程度であり、好ましい上限は２０％程度である。
【００３３】
尚、上記フラックス充填率は、下記の式によって定義される値である。
フラックス充填率（質量％）＝｛（フラックスの質量）／（フラックス入りワイヤ全体の質量）｝×１００
【００３４】
本発明のフラックス入りワイヤにおいて、ワイヤ全体に対する元素含有量は、基本的にフラックス中の酸化物に含まれる金属元素量、および鋼製外皮中に含まれる含有量等に影響されることになるのであるが、フラックス中に含み得る酸化物量や充填率、および鋼製外皮中に含み得る元素量などの制約からして、フラックス中の酸化物中の金属元素量や鋼製外皮中に含まれる含有量だけではワイヤ全体の元素含有量を調整しにくい場合がある。特に、本発明のフラックス入りワイヤにおけるＴｉ含有量は、酸化物中の元素含有量や鋼製外皮中の含有量だけでは調整しにくいことがある。このような場合には、フラックス中にＴｉの金属粉末を添加することによって、ワイヤ全体としてのＴｉ含有量を調整することができる。
【実施例】
【００３５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００３６】
［実施例１］
まず、Ｃ：０．０５％、Ｓｉ：０．０５％、Ｍｎ：０．５０％、Ｔｉ：０．０２％を夫々含み、残部：鉄および不可避不純物からなる軟鋼製フープ（鋼製外皮：ＨＴ８０相当鋼）を円筒状に曲げながら、各種酸化物（ＴｉＯ2，ＭｇＯ，Ａｌ2Ｏ3，ＳｉＯ2，ＺｒＯ等）を配合したフラックスを充填し、次に伸線加工を行い、フラックス充填率：１３．５％、ワイヤ径：１．２ｍｍのフラックス入りワイヤを作製した。こうした構成を基本とし、鋼製外皮の化学成分を調整したものを用いたり、フラックス中に金属粉末を混合したものを用いることによって、ワイヤ全体としての各元素含有量を調整した各種フラックス入りワイヤを作製した。作製した各フラックス入りワイヤの化学成分組成を下記表１に、フラックス中の酸化物の配合割合（ワイヤ全体に対する質量％）を下記表２に示す。
【００３７】
【表１】
2008149341.tif 000002
【００３８】
【表２】
2008149341.tif 000003
【００３９】
作製した各フラックス入りワイヤを用い、下記の条件にて溶接を行い、溶着金属を作製した。この溶着金属から引張試験片（ＪＩＳ  Ｚ３１１１  Ａ１号）およびシャルピー衝撃試験片（ＪＩＳ  Ｚ３１１１  Ａ４号）を採取し、各試験を行って０．２％耐力（σ0.2）および−６０℃の低温でのＶシャルピー衝撃値（ｖＥ-60）を測定した。
【００４０】
［溶接条件］
姿勢：下向き
シールドガス：８０％Ａｒ＋２０％ＣＯ2
溶接電流：２８０Ａ
溶接電圧：３１Ｖ
溶接速度：３００ｍｍ／ｍｉｎ
予熱・パス間温度：１５０℃
入熱量：１．７ｋＪ／ｍｍ
供試鋼板（溶接母材）：ＪＩＳ  Ｇ  ３１２８  ＳＨＹ８６５（板厚：２０ｍｍ）
開先形状：開先角度４５°（Ｖ開先）、ギャップ１２ｍｍ
【００４１】
また下記に示す溶接条件にて溶接（立向上進溶接）を行い、溶接作業性を評価した。溶接作業性の評価は、立向上進が可能で溶接後の溶着金属表面が滑らかな場合を良好（○印で示す）、立向上進が可能であるが溶接後の溶着金属表面に大きな凹凸が発生する場合をやや不良（△印で示す）、スラグおよび溶融金属（溶滴）が垂れ落ちて溶接ができない場合を不良（×印で示す）と評価した。
【００４２】
［溶接作業性評価の溶接条件］
姿勢：立向上進行
シールドガス：８０％Ａｒ＋２０％ＣＯ2
溶接電流：２２０Ａ
溶接電圧：２２〜２４Ｖ
溶接速度：１４ｃｍ／ｍｉｎ
開先形状：開先角度９０°（Ｖ開先）
ウイービング幅：７ｍｍ
【００４３】
これらの結果（σ0.2、ｖＥ-６0および溶接作業性）を、下記表３に一括して示す（評価基準：σ0.2≧６２０ＭＰａ、ｖＥ-６0≧５０Ｊで合格）。尚、表３には、不活性ガス融解法によって求めた溶着金属中の酸素濃度についても示した。
【００４４】
【表３】
2008149341.tif 000004
【００４５】
この結果から明らかなように、強度と靭性には相反する関係があり、強度を高くすると靭性が低下する傾向があるが、本発明で規定する要件を満足するもの（試験Ｎｏ．１〜５）では、強度および靭性のいずれも良好な溶着金属が得られており、溶接作業性も良好であることが分かる。
【００４６】
これに対して本発明で規定する要件にいずれかを欠くもの（試験Ｎｏ．６〜２１）では強度的には満足していても、靭性および溶接作業性の少なくともいずれかの性能が劣化していることが分かる。
【００４７】
［実施例２］
フラックス中への各種酸化物の配合割合を変化させること以外は、実施例１と同様にして各種フラックス入りワイヤを作製した。作製した各フラックス入りワイヤの化学成分組成を、下記表４に、フラックス中の酸化物の配合割合（ワイヤ全質量に対する質量％）を下記表５に示す。
【００４８】
【表４】
2008149341.tif 000005
【００４９】
【表５】
2008149341.tif 000006
【００５０】
作製した各フラックス入りワイヤを用い、実施例１示した条件にて溶接を行い、溶着金属を作製し、溶着金属のσ0.2、Ｖシャルピー衝撃値（ｖＥ-60）および酸素濃度を測定した。また、溶接作業性についても実施例１と同様にして評価した。
【００５１】
これらの結果（σ0.2、ｖＥ-６0、酸素濃度および溶接作業性）を、下記表６に一括して示す（評価基準：σ0.2≧６２０ＭＰａ、ｖＥ-６0≧５０Ｊで合格）。
【００５２】
【表６】
2008149341.tif 000007
【００５３】
この結果から次のように考察できる。即ち、チタン系フラックス中にＭｇＯを添加することは、溶着金属中の酸素濃度を低減する上で有効であることが分かる。また、ＭｇＯの含有量を増加させると（即ち、ＴｉＯ2／ＭｇＯを小さくすると）、溶着金属中の酸素濃度が低下する傾向を示し、特にＴｉＯ2／ＭｇＯが９．０以下となると、酸素濃度が０．０４４％以下（４４０ｐｐｍ以下）となっていることが分かる。
【００５４】
一方、ＭｇＯが多くなり過ぎると（即ち、ＴｉＯ2／ＭｇＯ比が小さくなり過ぎると）、溶接作業性が劣化する（試験Ｎｏ．３１〜３５）。しかしながら、ＴｉＯ2／ＭｇＯが４．７以上では、良好な溶接作業性が確保できることが分かる。
【００５５】
従って、ガスシールドアーク溶接用フラックス入りワイヤにおいて、チタン系フラックス中のＴｉＯ2／ＭｇＯ比を適切な範囲になるように制御すれば、溶着金属中の酸素濃度の低減が図れ、溶接金属の高靭性と良好な溶接作業性の両立ができることが分かる。